(57)【要約】【課題】新規な高分子電解質膜を提供する。【解決手段】ポリアゾールを含み、以下の工程を包含する方法によって得られるプロトン伝導性高分子膜に関する；Ａ）ポリリン酸、少なくとも１つのポリアゾール（ポリマーＡ）および/または工程Ｂ）に従う熱の影響下でポリアゾールを形成することに適している少なくとも１つまたはいくつかの化合物を含む混合物を調製する工程、Ｂ）不活性ガス下で工程Ａ）に従って得られ得る混合物を４００℃までの温度に加熱する工程、Ｃ）工程Ａ）および/またはＢ）由来の混合物を使用して層を支持体に適用する工程、Ｄ）膜が自己支持化(self-supporting)するまで、工程Ｃ）において形成された膜を処理する工程（ポリアゾールではない少なくとも１つのさらなるポリマー（ポリマーＢ）が工程Ａ）および/または工程Ｂ）に従って得られ得る組成物に添加され、そしてポリアゾールとポリマーＢの重量比が０．１〜５０の範囲である）。【選択図】なし【特許請求の範囲】
【請求項１】
ポリアゾールブレンドを含み、以下の工程；
Ａ）ポリリン酸、および工程Ｂ）に従う熱の作用下でポリアゾールを形成することに適している１つ以上の化合物を含む混合物の調製工程、
Ｂ）不活性ガス下で工程Ａ）に従って得られる混合物を４００℃までの温度に加熱し、ポリアゾール（ポリマーＡ）を得る工程、
並びに前記ポリアゾールではないさらなるポリマー（ポリマーＢ）が、ポリマーＡとポリマーＢの重量比が０．１〜５０の範囲となるように、工程Ａ）および工程Ｂ）に従って得られる組成物に、添加される工程、Ｃ）工程Ａ）および/またはＢ）由来の混合物を使用して層を支持体に適用する工程、
Ｄ）自己支持化(self-supporting)するまで、工程Ｃ）において形成された膜を湿気または水および/または水蒸気存在下で、０℃〜１５０℃の範囲の温度で処理する工程、
を包含するプロセスによって得られるプロトン伝導性高分子膜であって、
工程Ａ）で調製される混合物が、工程Ｂ）における熱の作用下でポリマーＡを形成するのに適している化合物を含み、これらの化合物は、１つ以上の芳香族および/またはヘテロ芳香族テトラアミノ化合物、ならびにカルボン酸モノマー当たり少なくとも２つの酸性基を有する１つ以上の芳香族および/またはヘテロ芳香族カルボン酸またはそれらの誘導体、ならびに/あるいは１つ以上の芳香族および/またはヘテロ芳香族ジアミノカルボン酸を含み、
ポリマーＢ）が、Ｃ−Ｏ結合を有するポリマー、Ｃ−Ｓ結合を有するポリマー、Ｃ−Ｎ結合を有するポリマー、無機ポリマー、及びスルホン化ポリマーよりなる少なくとも１種のポリマーを含む膜。    
【請求項２】
工程Ａ）で調製される混合物が、工程Ｂ）における熱の作用下でポリアゾールを形成することに適している化合物を含み、これらの化合物は１つ以上の芳香族および/またはヘテロ芳香族テトラアミノ化合物とカルボン酸モノマー当たり少なくとも２つの酸性基を有する、１つ以上の芳香族および/またはヘテロ芳香族カルボン酸またはその誘導体、或いは、４００℃までの温度での融解物(melt)中で１つ以上の芳香族および/またはヘテロ芳香族ジアミノカルボン酸との反応によって得られることを特徴とする、請求項１に記載の膜。
【請求項３】
ポリアゾールを形成するのに適している化合物として使用される芳香族および/またはヘテロ芳香族テトラアミノ化合物が、３，３’，４，４’−テトラアミノビフェニル、２，３，５，６−テトラアミノピリジンおよび１，２，４，５−テトラアミノベンゼンからなる群より選択される化合物を含むことを特徴とする、請求項１または２に記載の膜。
【請求項４】
ポリアゾールを形成するのに適した化合物として使用されるカルボン酸モノマー当たり少なくとも２つの酸性基を有する芳香族および/またはヘテロ芳香族カルボン酸またはその誘導体が、イソフタル酸、テレフタル酸、フタル酸、５−ヒドロキシイソフタル酸、４−ヒドロキシイソフタル酸、２−ヒドロキシテレフタル酸、５−アミノイソフタル酸、５−Ｎ、Ｎ−ジメチルアミノイソフタル酸、５−Ｎ、Ｎ−ジエチルアミノイソフタル酸、２、５−ジヒドロキシテレフタル酸、２、５−ジヒドロキシイソフタル酸、２、３−ジヒドロキシイソフタル酸、２、３−ジヒドロキシフタル酸、２、４−ジヒドロキシフタル酸、３、４−ジヒドロキシフタル酸、３−フルオロフタル酸、５−フルオロイソフタル酸、２−フルオロテレフタル酸、テトラフルオロフタル酸、テトラフルオロイソフタル酸、テトラフルオロテレフタル酸、１、４−ナフタレンジカルボン酸、１、５−ナフタレンジカルボン酸、２、６−ナフタレンジカルボン酸、２、７−ナフタレンジカルボン酸、ジフェン酸、１、８−ジヒドロキシナフタレン−３、６−ジカルボン酸、ビス（４−カルボキシフェニル）エーテル、ベンゾフェノン−４、４’−ジカルボン酸、ビス（４−ジカルボキシフェニル）スルホン、ビフェニル−４、４’−ジカルボン酸、４−トリフルオロメチルフタル酸、２、２−ビス（４−カルボキシフェニル）−ヘキサフルオロプロパン、４、４’−スチルベンジカルボン酸、４−カルボキシ桂皮酸、またはそれらのＣ１〜Ｃ２０アルキルエステルまたはＣ５〜Ｃ１２アリールエステル、またはそれらの酸無水物または酸塩化物からなる群より選択される化合物を含むことを特徴とする請求項１、２または３に記載の膜。
【請求項５】
ポリアゾールを形成するのに好適な化合物が、アロマティックス中に少なくとも一つの窒素、酸素、硫黄またはリン原子を含むヘテロ芳香族ジカルボン酸、トリカルボン酸及び／またはテトラカルボン酸を含むことを特徴とする、請求項１に記載の膜。
【請求項６】
ピリジン−２、５−ジカルボン酸、ピリジン−３、５−ジカルボン酸、ピリジン−２、６−ジカルボン酸、ピリジン−２、４−ジカルボン酸、４−フェニル−２、５−ピリジンジカルボン酸、３、５−ピラゾールジカルボン酸、２、６−ピリミジンジカルボン酸、２、５−ピラジンジカルボン酸、２、４、６−ピリジントリカルボン酸、ベンゾイミダゾール−５、６−ジカルボン酸およびこれらのＣ１〜Ｃ２０アルキルエステルまたはＣ５〜Ｃ１２アリールエステルまたはこれらの酸無水物またはこれらの酸塩化物が使用されることを特徴とする、請求項５に記載の膜。
【請求項７】
ポリアゾールを形成することに適している化合物が、ジアミノ安息香酸及び／またはその一塩酸塩及び二塩酸塩誘導体を含むことを特徴とする、請求項１または２に記載の膜。
【請求項８】
ポリマーＢ）が、混合物Ａ）および/またはＢ）の重量に基づいて、１０〜５０重量％の範囲の量で、工程Ａ）において使用されることを特徴とする、請求項１に記載の膜。
【請求項９】
工程Ｂ）に従う加熱が工程Ｃ）に従うシート様構造の形成後に行われることを特徴とする、請求項１に記載の膜。
【請求項１０】
工程Ｄ）に従う処理が、湿気の存在下で０℃〜１５０℃の範囲の温度で行われることを特徴とする、請求項１に記載の膜。
【請求項１１】
工程Ｄ）における膜の処理が１０秒〜３００時間で行われることを特徴とする、請求項１に記載の膜。
【請求項１２】
２０〜４０００μｍの厚さを有する層が工程Ｃ）において製造されることを特徴とする、請求項１に記載の膜。
【請求項１３】
工程Ｄ）後に形成される膜が１５〜３０００μｍの厚さを有することを特徴とする、請求項１に記載の膜。
【請求項１４】
ポリアゾールブレンドを含み、以下の工程を包含する方法によって得られるプロトン伝導性ポリマーコーティングを備えた電極：
Ａ）ポリリン酸、および工程Ｂ）に従う熱の作用下でポリアゾールを形成することに適している１つ以上の化合物を含む混合物を調製する工程、
Ｂ）不活性ガス下で工程Ａ）に従って得られる混合物を４００℃までの温度に加熱し、ポリアゾール（ポリマーＡ）を得る工程、
並びに前記ポリアゾールではないさらなるポリマー（ポリマーＢ）が、ポリマーＡとポリマーＢの重量比が０．１〜５０の範囲となるように、工程Ａ）および工程Ｂ）に従って得られる組成物に、添加される工程、
Ｃ）工程Ａ）および/またはＢ）由来の混合物を使用して層を電極に適用する工程、
Ｄ）工程Ｃ）において形成された層を湿気または水および/または水蒸気存在下で、０℃〜１５０℃の範囲の温度で処理する工程（ここで、ポリアゾールではない少なくとも１つのさらなるポリマー（ポリマーＢ）が工程Ａ）および/または工程Ｂ）に従って得られる組成物に添加され、そしてポリアゾールとポリマーＢの重量比が０．１〜５０の範囲である）であって、
工程Ａ）で調製される混合物が、工程Ｂ）における熱の作用下でポリマーＡを形成するのに適している化合物を含み、これらの化合物は、１つ以上の芳香族および/またはヘテロ芳香族テトラアミノ化合物、ならびにカルボン酸モノマー当たり少なくとも２つの酸性基を有する１つ以上の芳香族および/またはヘテロ芳香族カルボン酸またはそれらの誘導体、ならびに/あるいは１つ以上の芳香族および/またはヘテロ芳香族ジアミノカルボン酸を含み、
ポリマーＢ）が、Ｃ−Ｏ結合を有するポリマー、Ｃ−Ｓ結合を有するポリマー、Ｃ−Ｎ結合を有するポリマー、無機ポリマー、及びスルホン化ポリマーよりなる少なくとも１種のポリマーを含む電極。
【請求項１５】
コーティングが２〜３０００μｍの厚さを有する、請求項１４に記載の電極。
【請求項１６】
電極および請求項１〜１３のいずれか１項に記載の膜を備える、膜−電極ユニット。
【請求項１７】
請求項１４または１５に記載の電極および請求項１〜１３のいずれか１項に記載の膜を備える、膜−電極ユニット。
【請求項１８】
請求項１６または１７に記載の膜−電極ユニットを備える燃料電池。    
【請求項１９】
ポリアゾールブレンドを含み、以下の工程；
Ａ）ポリリン酸、および工程Ｂ）に従う熱の作用下でポリアゾールを形成することに適している１つ以上の化合物を含む混合物の調製工程、
Ｂ）不活性ガス下で工程Ａ）に従って得られる混合物を４００℃までの温度に加熱し、ポリアゾール（ポリマーＡ）を得る工程、
並びに前記ポリアゾールではないさらなるポリマー（ポリマーＢ）が、ポリマーＡとポリマーＢの重量比が０．１〜５０の範囲となるように、工程Ａ）および工程Ｂ）に従って得られる組成物に、添加される工程、Ｃ）工程Ａ）および/またはＢ）由来の混合物を使用して層を支持体に適用する工程、
Ｄ）自己支持化(self-supporting)するまで、工程Ｃ）において形成された膜を湿気または水および/または水蒸気存在下で、０℃〜１５０℃の範囲の温度で処理する工程、
を包含するプロセスによって得られるプロトン伝導性高分子膜であって、
工程Ａ）で調製される混合物が、工程Ｂ）における熱の作用下でポリマーＡを形成するのに適している化合物を含み、これらの化合物は、１つ以上の芳香族および/またはヘテロ芳香族テトラアミノ化合物、ならびにカルボン酸モノマー当たり少なくとも２つの酸性基を有する１つ以上の芳香族および/またはヘテロ芳香族カルボン酸またはそれらの誘導体、ならびに/あるいは１つ以上の芳香族および/またはヘテロ芳香族ジアミノカルボン酸を含み、
ポリマーＢ）が、Ｃ−Ｏ結合を有するポリマー、Ｃ−Ｓ結合を有するポリマー、Ｃ−Ｎ結合を有するポリマー、無機ポリマー、及びスルホン化ポリマーよりなる少なくとも１種のポリマーを含む膜の製造方法。
【請求項２０】
工程Ａ）で調製される混合物が、工程Ｂ）における熱の作用下でポリアゾールを形成することに適している化合物を含み、これらの化合物は１つ以上の芳香族および/またはヘテロ芳香族テトラアミノ化合物とカルボン酸モノマー当たり少なくとも２つの酸性基を有する、１つ以上の芳香族および/またはヘテロ芳香族カルボン酸またはその誘導体、或いは、４００℃までの温度での融解物(melt)中で１つ以上の芳香族および/またはヘテロ芳香族ジアミノカルボン酸との反応によって得られることを特徴とする、請求項１９に記載の膜の製造方法。    
【請求項２１】
ポリアゾールを形成するのに適している化合物として使用される芳香族および/またはヘテロ芳香族テトラアミノ化合物が、３，３’，４，４’−テトラアミノビフェニル、２，３，５，６−テトラアミノピリジンおよび１，２，４，５−テトラアミノベンゼンからなる群より選択される化合物を含むことを特徴とする、請求項１９または２０に記載の膜の製造方法。
【請求項２２】
ポリアゾールを形成するのに適した化合物として使用されるカルボン酸モノマー当たり少なくとも２つの酸性基を有する芳香族および/またはヘテロ芳香族カルボン酸またはその誘導体が、イソフタル酸、テレフタル酸、フタル酸、５−ヒドロキシイソフタル酸、４−ヒドロキシイソフタル酸、２−ヒドロキシテレフタル酸、５−アミノイソフタル酸、５−Ｎ、Ｎ−ジメチルアミノイソフタル酸、５−Ｎ、Ｎ−ジエチルアミノイソフタル酸、２、５−ジヒドロキシテレフタル酸、２、５−ジヒドロキシイソフタル酸、２、３−ジヒドロキシイソフタル酸、２、３−ジヒドロキシフタル酸、２、４−ジヒドロキシフタル酸、３、４−ジヒドロキシフタル酸、３−フルオロフタル酸、５−フルオロイソフタル酸、２−フルオロテレフタル酸、テトラフルオロフタル酸、テトラフルオロイソフタル酸、テトラフルオロテレフタル酸、１、４−ナフタレンジカルボン酸、１、５−ナフタレンジカルボン酸、２、６−ナフタレンジカルボン酸、２、７−ナフタレンジカルボン酸、ジフェン酸、１、８−ジヒドロキシナフタレン−３、６−ジカルボン酸、ビス（４−カルボキシフェニル）エーテル、ベンゾフェノン−４、４’−ジカルボン酸、ビス（４−ジカルボキシフェニル）スルホン、ビフェニル−４、４’−ジカルボン酸、４−トリフルオロメチルフタル酸、２、２−ビス（４−カルボキシフェニル）−ヘキサフルオロプロパン、４、４’−スチルベンジカルボン酸、４−カルボキシ桂皮酸、またはそれらのＣ１〜Ｃ２０アルキルエステルまたはＣ５〜Ｃ１２アリールエステル、またはそれらの酸無水物または酸塩化物からなる群より選択される化合物を含むことを特徴とする請求項１９，２０または２１に記載の膜の製造方法。
【請求項２３】
ポリアゾールを形成するのに好適な化合物が、アロマティックス中に少なくとも一つの窒素、酸素、硫黄またはリン原子を含むヘテロ芳香族ジカルボン酸、トリカルボン酸及び／またはテトラカルボン酸を含むことを特徴とする、請求項１９に記載の膜の製造方法。
【請求項２４】
ピリジン−２、５−ジカルボン酸、ピリジン−３、５−ジカルボン酸、ピリジン−２、６−ジカルボン酸、ピリジン−２、４−ジカルボン酸、４−フェニル−２、５−ピリジンジカルボン酸、３、５−ピラゾールジカルボン酸、２、６−ピリミジンジカルボン酸、２、５−ピラジンジカルボン酸、２、４、６−ピリジントリカルボン酸、ベンゾイミダゾール−５、６−ジカルボン酸およびこれらのＣ１〜Ｃ２０アルキルエステルまたはＣ５〜Ｃ１２アリールエステルまたはこれらの酸無水物またはこれらの酸塩化物が使用されることを特徴とする、請求項２３に記載の膜の製造方法。
【請求項２５】
ポリアゾールを形成することに適している化合物が、ジアミノ安息香酸及び／またはその一塩酸塩及び二塩酸塩誘導体を含むことを特徴とする、請求項１９または２０に記載の膜の製造方法。
【請求項２６】
ポリマーＢ）が、混合物Ａ）および/またはＢ）の重量に基づいて、１０〜５０重量％の範囲の量で、工程Ａ）において使用されることを特徴とする、請求項１９に記載の膜の製造方法。
【請求項２７】
工程Ｂ）に従う加熱が工程Ｃ）に従うシート様構造の形成後に行われることを特徴とする、請求項１９に記載の膜の製造方法。
【請求項２８】
工程Ｄ）に従う処理が、湿気の存在下で０℃〜１５０℃の範囲の温度で行われることを特徴とする、請求項１９に記載の膜の製造方法。
【請求項２９】
工程Ｄ）における膜の処理が１０秒〜３００時間で行われることを特徴とする、請求項１９に記載の膜の製造方法。
【請求項３０】
２０〜４０００μｍの厚さを有する層が工程Ｃ）において製造されることを特徴とする、請求項１９に記載の膜の製造方法。
【請求項３１】
工程Ｄ）後に形成される膜が１５〜３０００μｍの厚さを有することを特徴とする、請求項１９に記載の膜の製造方法。
【発明の詳細な説明】
【技術分野】
【０００１】
本発明は、ポリアゾールブレンドを含むプロトン伝導性高分子電解質膜に関しており、そして、その優れた化学的及び熱的特性のために、さまざまな目的のために使用され得、そして、特に、PEM燃料電池における高分子電解質膜（polymer electrolyte membrane、
ＰＥＭ）として使用され得る。
【背景技術】
【０００２】
燃料電池は、通常、電解質と該電解質により分離された二つの電極を含む。燃料電池の場合、水素ガスまたはメタノール／水混合物のような燃料が、二つの電極のうちの一方に供給され、そして、酸素ガスまたは空気のようなオキシダントが、他方の電極に供給され、そして、このようにして燃料の酸化に由来する化学エネルギーが電気的エネルギーに直接変換される。酸化反応は、プロトン及び電子を形成する。
【０００３】
電解質は、水素イオン、すなわち、プロトンを透過できるが、水素ガスまたはメタノール及び酸素ガスのような反応性燃料は透過できない。
【０００４】
燃料電池は、一般的に、それぞれが電解質及び該電解質によって分離された二つの電極を含むＭＥＵｓ（membrane-electrode units（膜電極ユニット））として公知の複数の単一セルを含む。
【０００５】
燃料電池に用いられる電解質は、高分子電解質膜のような固体またはリン酸のような液体である。近年、高分子電解質膜は燃料電池のための電解質として注目を集めている。原則として、二つのカテゴリーの高分子膜に分類できる。
【０００６】
第一のカテゴリーは、共有結合した酸性基、好ましくはスルホン酸基を有する高分子骨格を含む陽イオン交換膜を包含する。スルホン酸基は、水素イオンの放出を伴い陰イオンに変換され、そして、従って、プロトンを伝導する。プロトンの移動度及びこのようなプロトンの伝導度は、含水量と直接関係している。メタノール及び水の非常に良好な混和性のために、このような陽イオン交換膜は高いメタノール透過性を有し、そして、それゆえ、直接的なメタノール燃料電池における使用に関しては不適当である。仮に、膜が乾燥している場合、例えば、高温の結果として、この膜の伝導度及びその結果としての燃料電池のパワーは劇的に減少する。そのため、このような陽イオン交換膜を含む燃料電池の操作温度は、水の沸点までに制限される。従来の、Ｎａｆｉｏｎのようなスルホン化された膜が使用されている高分子電解質膜燃料電池（ＰＥＭＦＣｓ）の使用において、燃料の加湿化は多大な技術的挑戦を意味する。そこで、高分子電解質膜に用いられる材料は、例えば、ペルフルオロスルホン酸ポリマーである。このペルフルオロスルホン酸ポリマー（例えば、Ｎａｆｉｏｎ）は、一般的に、テトラフルオロエチレンとトリフルオロビニルの共重合体のようなペルフルオロ化（perfluorinated）炭化水素骨格、及び、そこに結合したスルホン酸基を有する側鎖、例えば、ペルフルオロアルキレン基に結合したスルホン酸基を有する側鎖を有する。
【０００７】
陽イオン交換膜は、好ましくは、共有結合した酸性基、特に、スルホン酸を有する有機ポリマーである。ポリマーをスルホン化するためのプロセスは、F. Kucera et al. Polymer Engineering and Science 1998, Vol. 38, No.5, 783-792に記載されている。
【０００８】
燃料電池の使用において商業的な重要性を達成した陽イオン交換膜の最も重要な様式を
以下に列挙する：
最も重要な代表的なものは、ペルフルオロスルホン酸ポリマー  Ｎａｆｉｏｎ（登録商標）（米国特許第３６９２５６９号）である。このポリマーは、米国特許第４４５３９９１号に記載されるように、溶液にされ得、次いで、アイオノマーとして使用され得る。また、陽イオン交換膜は、多孔性の支持体材料をこのようなアイオノマーで満たすことにより得られ得る。支持体材料として、発泡テフロン(登録商標)（expanded Teflon）が好ましい（米国
特許第５６３５０４１号）。
【０００９】
さらにペルフルオロ化された陽イオン交換膜は、米国特許第５４２２４１１号に記載されるように、トリフルオロスチレン及びスルホニル−改変トリフルオロスチレンの共重合によって製造され得る。このようなスルホニル−改変トリフルオロスチレン共重合体からなるアイオノマーで満たされた多孔性の支持体材料、特に発泡テフロン(登録商標)を含む複合膜は、米国特許第５８３４５２３号に記載されている。
【００１０】
米国特許第６１１０６１６号は、燃料電池のための陽イオン交換膜を生産するためのブタジエン及びスチレンの共重合体、及びこれらに続くスルホン化について記載する。
【００１１】
部分的にフッ素化された陽イオン交換膜のさらなるクラスは、放射線グラフト化及び続いて起こるスルホン化により生産できる。ここで、グラフト反応、好ましくはスチレンを使用し、あらかじめ照射を受けた高分子膜上で、ＥＰ６６７９８３またはDE１９８４４６４５号に記載されるように行われる。次いで、側鎖は、続いて起こるスルホン化反応においてスルホン化される。架橋反応は、グラフト反応と同時に行うことが可能であり、このようにして、機械的特性が変更され得る。
【００１２】
上述した膜とは別に、高温安定熱可塑性樹脂のスルホン化により得られるフッ素化されていない膜のさらなるクラスが開発されている。このように、スルホン化ポリエーテルケトン（ＤＥ４２１９０７７、ＥＰ９６／０１１７７号）、スルホン化ポリスルホン（J. Membr. Sci. 83 (1993) p. 211）またはスルホン化ポリフェニレンスルフィド（ＤＥ１９
５２７４３５）から構成される膜が公知である。
【００１３】
スルホン化されたポリエーテルケトンから調製されるアイオノマーはＷＯ００／１５６９１号に記載されている。
【００１４】
さらに、スルホン化されたポリマー及びベーシックポリマーを混合することにより、ＤＥ１９８１７３７４またはＷＯ０１／１８８９４に記載されるように調製される酸−塩基混合膜が公知である。
【００１５】
膜の特性をさらに改良するために、先行技術から公知である陽イオン交換膜は、高温安定ポリマーと混合され得る。スルホン化されたＰＥＫとａ）ポリスルホン（ＤＥ４４２２１５８号）、ｂ）芳香族ポリアミド（４２４４５２６４）またはｃ）ポリベンゾイミダゾール（ＤＥ１９８５１４９８）との混合物を含む陽イオン交換膜の生成及び性質が記載されている。
【００１６】
しかしながら、このような膜に関する問題は、それらが複雑で、そして高価な生成物であるということであり、これは、膜を生産するために、しばしば溶媒の助けを借りて、引き続いてキャストされる異なるポリマーを形成することが、通常、最初に必要だからである。スルホン化されたポリマーを調製するために、適切な溶媒にＰＥＫを溶解し、続いて、それを強力なスルホン化剤、例えば、発煙硫酸又はクロロスルホン酸と反応させることが通例である。スルホン化剤は強い酸化剤であるため、この反応は比較的危険であり、そのため、ＰＥＫの分解は防ぐことができない。これは、特に、ポリマーの機械的な特性に
不利な影響を与え得る。さらなるプロセス工程において、スルホン化されたポリマーは分離され、そして、中性の形態に変換される。そして、ポリマーは、溶液中に戻される必要がある。それゆえ、とりわけ、この溶液から高分子膜をキャストすることが可能である。この目的のために使用された溶媒、例えばＮ−ジメチルアセトアミドは、続いて除去される必要がある。このような膜を生産するプロセスは、結果として複雑で、従って、高価である。
【００１７】
非常に強力なスルホン化剤を使用したスルホン化プロセスにおいて、ポリマー上の多くの部分で制御できないスルホン化が起こる。また、スルホン化は、鎖の切断を生じさせ得、従って、機械的な特性の悪化、そして、最終的には、燃料電池の初期故障を生じさせ得る。
【００１８】
また、スルホン化されたポリベンゾイミダゾールは、文献から公知である。このように、米国特許４６３４５３０では、１００℃までの温度範囲で、硫酸または発煙硫酸のようなスルホン化剤でドープされていないポリベンゾイミダゾール膜のスルホン化を記載している。
【００１９】
さらに、Staiti et al.（P. Staiti in J. Membr. Sci. 188 (2001) 71）は、スルホン化されたポリベンゾイミダゾールの調製及び特性について記載している。この場合、溶液中でポリマーのスルホン化を行うことはできない。スルホン化剤をＰＢＩ／ＤＭＡｃ溶液に添加すると、ポリマーの沈殿が生じる。スルホン化を行うために、ＰＢＩ膜は最初に生産し、そして、これは希硫酸に浸漬する。次いで、サンプルはスルホン化を行うために約４７５℃の温度で２分間処理する。スルホン化されたＰＢＩ膜は、１６０℃の温度でわずか７．５×１０−５S／ｃｍの最大伝導率しか有さない。最大イオン交換能は、０．１２
ｍｅｑ／ｇである。このようにスルホン化されたＰＢＩ膜は、燃料電池における使用に関して適切ではないことが同様に示された。
【００２０】
ヒドロキシエチル−改変ＰＢＩとスルホン(sultone)との反応によるスルホアルキル化
（sulfoalkylated）ＰＢＩ膜の生産は、米国特許４９９７８９２に記載されている。この技術に基づくと、スルホプロピル化（sulfopropylated）ＰＢＩ膜を生産することができ
る（Sanui et al. in Polym. Adv. Techn. 11 (2000) 544）。このような膜のプロトン伝導率は、１０−３Ｓ／ｃｍであり、従って、０．１Ｓ／ｃｍを必要とする燃料電池に応用するには低すぎる。
【００２１】
これらすべての陽イオン交換膜の欠点は、膜が加湿される必要があり、操作温度は１００℃に制限され、そして、膜は高いメタノール透過性を有するという事実である。これらの欠点の理由は、プロトンの輸送が水分子の輸送に関連している、膜の伝導性メカニズムである。これは、「ヒビクルメカニズム（vehicle mechanism）」（K.-D. Kreuer, Chem.
Mater. 1996, 8, 610-641）と称されている。
【００２２】
第二のカテゴリーとして、塩基性ポリマー及び強酸の複合体を含む高分子電解質膜が開発されている。このように、ＷＯ９６／１３８７２及び対応する米国特許５，５２５，４３６は、プロトン伝導性高分子電解質膜を製造するためのプロセスを記載しており、ここで、ポリベンゾイミダゾールのような塩基性ポリマーはリン酸、硫酸などの強酸で処理される。
【００２３】
J. Electochem. Soc., volume 142, No. 7, 1995, pp. L121-L123は、リン酸中のポリ
ベンゾイミダゾールのドーピングについて記載している。
【００２４】
先行技術により公知の塩基性高分子膜の場合、必要なプロトン伝導性を達成するために
使用される鉱酸（一般的には、濃リン酸）は、通常、ポリアゾール膜を成形した後に添加される。ここでポリマーは、高度に濃縮されたリン酸からなる電解質に対する支持体として機能する。この場合の高分子膜は、さらなる重要な機能を果たす；特に、高い機械的安定性を有しなければならず、及び、上記に記載した二つの燃料のセパレーターとして機能しなければならない。
【００２５】
リン酸でドープされたこのような膜の重要な利点は、このような高分子電解質膜が使用される燃料電池が、別の方法では必要である燃料の加湿を行うことなく１００℃を超える温度で操作可能であり得るという事実である。これは、Grotthusメカニズム（K.-D. Kreuer, Chem. Mater. 1996, 8, 610-641）により水を添加することなくプロトンを輸送する
リン酸の能力に起因する。
【００２６】
１００℃を超える温度で操作可能であることは、燃料電池システムにおいてさらなる利点を生じる。まず第一に、ガス中の不純物、特に、ＣＯに対するＰｔ触媒の感度は非常に低下する。一酸化炭素は、炭化水素含有化合物を含む水素を豊富に含むガス、例えば、天然ガス、メタノールまたはペトロリウムスピリットの改質における副産物として、あるいは、メタノールの直接酸化における中間生成物として形成される。燃料の一酸化炭素含有量は、一般的に、１００℃未満の温度では１００ｐｐｍより低くなければならない。しかし、１５０〜２００℃の温度では、１００００ｐｐｍまたはそれ以上の一酸化炭素が許容され得る（N.J. Bjerrum et al. Journal of Applied Electrochemistry, 2001, 31, 773-779）。これは、上流のリフォーミングプロセスの大幅な簡素化、従って、全体的な燃料電池システムのコスト削減を導く。
【００２７】
燃料電池の大きな利点は、電気化学反応により、燃料のエネルギーを直接電気エネルギー及び熱に変換するという事実である。カソードにおける反応生成物として、水が形成される。このように、熱は電気化学反応における副産物として発生する。電気モーターを駆動するために、例えば自動車への応用、または、多くの応用においてバッテリーシステムの代替品として電力のみが利用されるという応用の場合、システムのオーバーヒートを避けるために、熱は除去されなければならない。さらに、冷却するためにエネルギー消費装置が必要であり、そして、これは、燃料電池の全体的な電気効率をさらに減少させる。電力（power）及び熱が集中または分散して発生するような固定用途の場合、熱は、既存の
技術、例えば、熱交換器、により効果的に利用され得る。ここで、効率を高めるために高温が要求される。仮に、操作温度が１００℃を超え、そして、周囲の温度及び操作温度の温度差が大きい場合、より効果的に燃料電池システムを冷却すること、または、狭い冷却範囲を使用すること、及び、膜の加湿のために１００℃未満で操作しなければならない燃料電池と比較して付加的な装置なしで済ますことが可能である。
【００２８】
しかし、これらの利点の他に、このような燃料電池システムは、欠点も有する。たとえば、リン酸でドープした膜の耐久性は比較的限られている。ここで、特に、１００℃未満、例えば８０℃で燃料電池を操作することにより寿命はかなり減少する。しかし、このような関係であっても、燃料電池の運転開始及び運転終了の間には、電池はこのような温度で操作されなければならないということに注意しなければならない。
【００２９】
さらに、リン酸でドープされた膜の製造は比較的高価であり、これは、膜を生産するために、溶媒の助けを借りて引き続きキャストされるポリマーを形成することが通常最初に必要なためである。膜を乾燥した後に、最終工程においてそれを酸でドープする。それゆえ、これまで公知の高分子膜は、公知の乾燥方法では完全には除去できないジメチルアセトアミド（ＤＭＡｃ）を高濃度で含む。
【００３０】
さらに、公知の膜の性能、例えば伝導度、は改良が必要である。
【００３１】
さらに、高い伝導性を有する公知の高温膜の機械的安定性は、改良が必要である。
【発明の概要】
【発明が解決しようとする課題】
【００３２】
従って、上述の目的を達成する新規な高分子電解質膜を提供することが本発明の目的である。特に、本発明に従う膜は、安価および簡単に製造され得るべきである。本発明の別の目的は、優れた性能、特に幅広い温度にわたって高い伝導度を有する高分子電解質膜を提供することである。ここで、伝導度は、特に高温において、さらなる加湿なしで達成されるべきである。膜は、その性能に対して高い機械的安定性を有するべきである。
【００３３】
さらに、燃料電池の寿命が大幅に減少することなく、操作温度が＜８０℃から約２００℃の範囲に広げられ得るべきである。
【課題を解決するための手段】
【００３４】
これらの目的は、ポリアゾールブレンドを含み、請求項１の特徴を全て有する、プロトン伝導性高分子膜によって達成される。
【００３５】
本発明に従う膜は、広い温度範囲で高い伝導度を示し、そして、これはさらなる加湿を行わなくとも達成される。さらに、本発明に従う膜は、比較的高い機械的安定性を示す。さらに、本発明に従う膜は、簡単及び安価に製造できる。このように、特に、大量の、ジメチルアセトアミドのような高価な溶媒なしで済ますことができる。
【００３６】
さらに、これらの膜は、驚くほど長寿命である。さらに、本発明に従う膜を備える燃料電池はまた、燃料電池の寿命を大きく減少させることなく、低い温度、例えば、８０℃で操作され得る。
【００３７】
本発明は、ポリアゾールブレンドを含み、以下の工程を包含するプロセスによって得られ得るプロトン伝導性高分子膜を提供する；
Ａ）ポリリン酸、少なくとも１つのポリアゾール（ポリマーＡ）および/または工程Ｂ）
に従う熱の作用下でポリアゾールを形成することに適している１つ以上の化合物を含む混合物を調製する工程、
Ｂ）不活性ガス下で工程Ａ）に従って得られ得る混合物を４００℃までの温度に加熱する工程、
Ｃ）工程Ａ）および/またはＢ）由来の混合物を使用して層を支持体に適用する工程、
Ｄ）自己支持化(self-supporting)するまで、工程Ｃ）において形成された膜を処理する
工程（ポリアゾールではない少なくとも１つのさらなるポリマー（ポリマーＢ）が工程Ａ）および/または工程Ｂ）に従って得られ得る組成物に添加され、そしてポリアゾールと
ポリマーＢの重量比が０．１〜５０の範囲である）。
【００３８】
工程Ｂ）に従って調製される組成物は、ポリアゾールを含む。これらのポリマーは、工程Ａ）において添加され得るが、これらはまた、工程Ｂ）における加熱の間にポリマーが基づく、モノマー、オリゴマーおよび/またはプレポリマーより得られ得る。
【００３９】
ポリアゾールに基づくポリマーは、一般式（Ｉ）および/または（ＩＩ）および/または（ＩＩＩ）および/または（ＩＶ）および/または（Ｖ）および/または（ＶＩ）および/または（ＶＩＩ）および/または（ＶＩＩＩ）および/または（ＩＸ）および/または（Ｘ）
および/または（ＸＩ）および/または（ＸＩＩ）および/または（ＸＩＩＩ）および/または（ＸＩＶ）および/または（ＸＶ）および/または（ＸＶＩ）および/または（ＸＶＩＩ
）および/または（ＸＶＩＩＩ）および/または（ＸＩＸ）および/または（ＸＸ）および/
または（ＸＸＩ）および/または（ＸＸＩＩ）のアゾール繰り返し単位を含む。
【００４０】
【化１】
2011089123.tif 000002
【００４１】
【化２】
2011089123.tif 000003
【００４２】
【化３】
2011089123.tif 000004
【００４３】
【化４】
2011089123.tif 000005
ここで、
基Ａｒ  は同じでも異なっていてもよく、それぞれ単環式または多環式であり得る４価の芳香族またはヘテロ芳香族基であり、
基Ａｒ１  は同じでも異なっていてもよく、それぞれ単環式または多環式であり得る２価の芳香族またはヘテロ芳香族基であり、
基Ａｒ２  は同じでも異なっていてもよく、それぞれ単環式または多環式であり得る２価または３価の芳香族またはヘテロ芳香族基であり、
基Ａｒ３  は同じでも異なっていてもよく、それぞれ単環式または多環式であり得る３価の芳香族またはヘテロ芳香族基であり、
基Ａｒ４  は同じでも異なっていてもよく、それぞれ単環式または多環式であり得る３価の芳香族またはヘテロ芳香族基であり、
基Ａｒ５  は同じでも異なっていてもよく、それぞれ単環式または多環式であり得る４価の芳香族またはヘテロ芳香族基であり、
基Ａｒ６  は同じでも異なっていてもよく、それぞれ単環式または多環式であり得る２価の芳香族またはヘテロ芳香族基であり、
基Ａｒ７  は同じでも異なっていてもよく、それぞれ単環式または多環式であり得る２価の芳香族またはヘテロ芳香族基であり、
基Ａｒ８  は同じでも異なっていてもよく、それぞれ単環式または多環式であり得る３価の芳香族またはヘテロ芳香族基であり、
基Ａｒ９  は同じでも異なっていてもよく、それぞれ単環式または多環式であり得る２価または３価または４価の芳香族またはヘテロ芳香族基であり、
基Ａｒ１０  は同じでも異なっていてもよく、それぞれ単環式または多環式であり得る２価または３価の芳香族またはヘテロ芳香族基であり、
基Ａｒ１１  は同じでも異なってもよく、それぞれ単環式または多環式であり得る２価の芳香族またはヘテロ芳香族基であり、
基Ｘ  は同じでも異なっていてもよく、それぞれ酸素、硫黄または水素原子を有するアミノ基、１〜２０の炭素原子を有する基、好ましくは分岐または非分岐のアルキルまたはアルコキシ基、またはさらなる基としてアリール基であり、
基Ｒ  は同じでも異なっていてもよく、それぞれ水素、アルキル基または芳香族基であり、
ｎ、ｍ  はそれぞれ１０より大きいまたは１０と等しい整数であり、好ましくは１００より大きいまたは１００と等しい。
【００４４】
好ましい芳香族またはヘテロ芳香族基は、ベンゼン、ナフタレン、ビフェニル、ジフェニルエーテル、ジフェニルメタン、ジフェニルジメチルメタン、ビスフェノン、ジフェニルスルホン、チオフェン、フラン、ピロール、チアゾール、オキサゾール、イミダゾール、イソチアゾール、イソオキサゾール、ピラゾール、１，３，４−オキサジアゾール、２，５−ジフェニルオキサジアゾール、１，３，４−チアジアゾール、１，３，４−トリアゾール、２，５−ジフェニル−１，３，４−トリアゾール、１，２，５−トリフェニル−１，３，４−トリアゾール、１，２，４−オキサジアゾール、１，２，４−チアジアゾール、１，２，４−トリアゾール、１，２，３−トリアゾール、１，２，３，４−テトラゾール、ベンゾ［ｂ］チオフェン、ベンゾ［ｂ］フラン、インドール、ベンゾ［ｃ］チオフェン、ベンゾ［ｃ］フラン、イソインドール、ベンゾオキサゾール、ベンゾチアゾール、ベンゾイミダゾール、ベンゾイソオキサゾール、ベンゾイソチアゾール、ベンゾピラゾール、ベンゾチアジアゾール、ベンゾトリアゾール、ジベンゾフラン、ジベンゾチオフェン、カルバゾール、ピリジン、ビピリジン、ピラジン、ピラゾール、ピリミジン、ピリダジン、１，３，５−トリアジン、１，２，４−トリアジン、１，２，４，５−トリアジン、テトラジン、キノリン、イソキノリン、キノキサリン、キナゾリン、シンノリン（cinnoline）、１，８−ナフチリジン、１，５−ナフチリジン、１，６−ナフチリジン、１，７
−ナフチリジン、フタラジン、ピリドピリミジン、プリン、プテリジン(pheridine)また
はキノリジン、４Ｈ−キノリジン、ジフェニルエーテル、アントラセン、ベンゾピロール、ベンゾオキサチアジアゾール、ベンゾオキサジアゾール、ベンゾピリジン、ベンゾピラジン、ベンゾピラジジン、ベンゾピリミジン、ベンゾトリアジン、インドリジン、ピリドピリジン、イミダゾピリミジン、ピラジノピリミジン、カルバゾール、アクリジン、フェナジン、ベンゾキノリン、フェノキサジン、フェノチアジン、アクリジジン(acrdizine)
、ベンゾプテリジン、フェナンスロリン及びフェナンスレンに由来し、これらはまた、置換され得る。
【００４５】
Ａｒ１，Ａｒ４，Ａｒ６，Ａｒ７，Ａｒ８，Ａｒ９，Ａｒ１０，Ａｒ１１は、任意の置換パターンを有し得る；フェニレンの場合には、Ａｒ１，Ａｒ４，Ａｒ６，Ａｒ７，Ａｒ８，Ａｒ９，Ａｒ１０，Ａｒ１１は、例えば、オルト、メタ、またはパラフェニレンであり得る。特に好ましい基は、ベンゼンおよびビフェニレンに由来し、これらはまた置換され得る。
【００４６】
好ましいアルキル基は、１〜４の炭素原子を有する短鎖アルキル基、例えば、メチル、エチル、ｎ−またはｉ−プロピル及びｔ−ブチル基である。
【００４７】
好ましい芳香族基は、フェニルまたはナフチル基である。アルキル基及び芳香族基は置換され得る。
【００４８】
好ましい置換基は、フッ素のようなハロゲン原子、アミノ基、水酸基もしくは、メチルまたはエチル基のような短鎖アルキル基である。
【００４９】
好ましくは、１つの繰り返し単位内の基Ｘが同一である式（Ｉ）の繰り返し単位を有するポリアゾールである。
【００５０】
ポリアゾールはまた、原則として、例えば、これらの基Ｘにおけるのとは異なる別の繰り返し単位を有し得る。しかし、同一の基Ｘのみが、繰り返し単位内に存在するのが好ましい。
【００５１】
さらに、好ましいポリアゾールポリマーは、ポリイミダゾール、ポリベンゾチアゾール、ポリベンゾオキサゾール、ポリオキサジアゾール、ポリキノキサリン、ポリチアジアゾール、ポリ（ピリジン）、ポリ（ピリミジン）及びポリ（テトラアザピレン）である。
【００５２】
本発明のさらなる実施形態において、繰り返しアゾール単位を含むポリマーは、お互いに異なる式（Ｉ）から（ＸＸＩＩ）の少なくとも２単位を含む共重合体、またはブレンドである。ポリマーは、ブロック共重合体（２ブロック、３ブロック）、ランダム共重合体、周期的な共重合体及び／または交互ポリマーの形で存在し得る。
【００５３】
本発明の特に好ましい実施形態において、繰り返しアゾール単位を含むポリマーは、式（Ｉ）及び／または（ＩＩ）の単位のみを含むポリアゾールである。
【００５４】
ポリマーにおける繰り返しアゾール単位数は、好ましくは１０より大きいまたは１０に等しい。特に好ましいポリマーは、少なくとも１００の繰り返しアゾール単位を含む。
【００５５】
本発明の目的のために、繰り返しベンゾイミダゾール単位を含むポリマーが好ましい。繰り返しベンゾイミダゾール単位を含む非常に有利なポリマーのいくつかの例は、次の式で示される：
【００５６】
【化５】
2011089123.tif 000006
【００５７】
【化６】
2011089123.tif 000007
【００５８】
【化７】
2011089123.tif 000008
【００５９】
【化８】
2011089123.tif 000009
ここで、ｎ及びｍはそれぞれ１０より大きいまたは１０と等しい整数であり、好ましくは１００より大きいまたは１００と等しい整数である。
【００６０】
工程Ａ）において使用されるポリアゾール、しかし特にポリベンゾイミダゾールは、高分子量を有する。固有粘度として測定すると、０．３〜１０ｄｌ／ｇ、好ましくは１〜５ｄｌ／ｇの範囲にある。
【００６１】
さらに、ポリアゾールは、工程Ｂ）における加熱によって調製され得る。この目的のために、工程Ｂ）に従う熱の作用下でポリアゾールを形成するのに適した１つ以上の化合物が工程Ａ）における混合物に添加され得る。
【００６２】
１つ以上の芳香族および/またはヘテロ芳香族テトラアミノ化合物ならびにカルボン酸
モノマー当たり少なくとも２つの酸性基を有する１つ以上の芳香族および/またはヘテロ
芳香族カルボン酸あるいはそれらの誘導体を含む混合物は、この目的に適している。ポリアゾールの調製のために、１つ以上の芳香族および/またはヘテロ芳香族ジアミノカルボ
ン酸を使用することがまた可能である。
【００６３】
芳香族及びヘテロ芳香族テトラアミノ化合物は、とりわけ、３、３’、４、４’−テトラアミノビフェニル、２、３、５、６−テトラアミノピリジン、１、２、４、５−テトラアミノベンゼン、ビス（３、４−ジアミノフェニル）スルホン、ビス（３、４−ジアミノフェニル）エーテル、３、３’、４、４’−テトラアミノベンゾフェノン、３、３’、４、４’−テトラアミノジフェニルメタン及び３、３’、４、４’−テトラアミノジフェニルジメチルメタン及びこれらの塩、特に、これらのモノヒドロクロリド、ジヒドロクロリド、トリヒドロクロリド及びテトラヒドロクロリド誘導体を含む。これらの中で、３、３’、４、４’−テトラアミノビフェニル、２、３、５、６−テトラアミノピリジン及び１、２、４、５−テトラアミノベンゼンが特に好ましい。
【００６４】
さらに、混合物Ａ）は、芳香族および/またはヘテロ芳香族カルボン酸を含み得る。こ
れらは、ジカルボン酸、トリカルボン酸及びテトラカルボン酸またはそれらのエステルまたはそれらの無水物またはそれらの酸ハロゲン化物、特に、酸ハロゲン化物及び／または酸ブロマイドである。芳香族ジカルボン酸は好ましくはイソフタル酸、テレフタル酸、フタル酸、５−ヒドロキシイソフタル酸、４−ヒドロキシイソフタル酸、２−ヒドロキシテレフタル酸、５−アミノイソフタル酸、５−Ｎ、Ｎ−ジメチルアミノイソフタル酸、５−Ｎ、Ｎ−ジエチルアミノイソフタル酸、２、５−ジヒドロキシテレフタル酸、２、６−ジヒドロキシイソフタル酸、４、６−ジヒドロキシイソフタル酸、２、３−ジヒドロキシフタル酸、２、４−ジヒドロキシフタル酸、３、４−ジヒドロキシフタル酸、３−フルオロフタル酸、５−フルオロイソフタル酸、２−フルオロテレフタル酸、テトラフルオロフタル酸、テトラフルオロイソフタル酸、テトラフルオロテレフタル酸、１、４−ナフタレンジカルボン酸、１、５−ナフタレンジカルボン酸、２、６−ナフタレンジカルボン酸、２、７−ナフタレンジカルボン酸、ジフェン酸、１、８−ジヒドロキシナフタレン−３、６−ジカルボン酸、ビス（４−カルボキシフェニル）エーテル、ベンゾフェノン−４、４’−ジカルボン酸、ビス（４−ジカルボキシフェニル）スルホン、ビフェニル−４、４’−ジカルボン酸、４−トリフルオロメチルフタル酸、２、２−ビス（４−カルボキシフェニル）−ヘキサフルオロプロパン、４、４’−スチルベンジカルボン酸、４−カルボキシ桂皮酸、またはそれらのＣ１〜Ｃ２０アルキルエステルまたはＣ５〜Ｃ１２アリールエステル、またはそれらの酸無水物または酸塩化物である。
【００６５】
芳香族トリカルボン酸またはそれらのＣ１〜Ｃ２０アルキルエステルまたはＣ５〜Ｃ１２アリールエステルまたはそれらの酸無水物またはそれらの酸塩化物は、好ましくは１、３、５−ベンゼントリカルボン酸（トリメシン酸）、１、２、４−ベンゼントリカルボン酸（トリメリット酸）、（２−カルボキシフェニル）イミノ二酢酸、３、５、３’−ビフェニルトリカルボン酸、３、５、４’−ビフェニル−トリカルボン酸である。
【００６６】
芳香族テトラカルボン酸またはそれらのＣ１〜Ｃ２０アルキルエステル、Ｃ５〜Ｃ１２アリールエステルまたはそれらの酸無水物またはそれらの酸塩化物は、好ましくは、３、５、３’、５’−ビフェニルテトラカルボン酸、１、２、４、５−ベンゼンテトラカルボン酸、ベンゾフェノンテトラカルボン酸、３、３’、４、４’−ビフェニルテトラカルボン酸、２、２’、３、３’−ビフェニルテトラカルボン酸、１、２、５、６−ナフタレンテトラカルボン酸、１、４、５、８−ナフタレンテトラカルボン酸である。
【００６７】
ヘテロ芳香族カルボン酸は、ヘテロ芳香族ジカルボン酸及びトリカルボン酸及びテトラカルボン酸またはこれらのエステルまたはこれらの無水物である。本発明の目的のために、ヘテロ芳香族カルボン酸は、少なくとも一つの窒素、酸素、硫黄またはリン原子が芳香
族に存在する芳香族系である。ピリジン−２、５−ジカルボン酸、ピリジン−３、５−ジカルボン酸、ピリジン−２、６−ジカルボン酸、ピリジン−２、４−ジカルボン酸、４−フェニル−２、５−ピリジンジカルボン酸、３、５−ピラゾールジカルボン酸、２、６−ピリミジンジカルボン酸、２、５−ピラジンジカルボン酸、２、４、６−ピリジントリカルボン酸、ベンゾイミダゾール−５、６−ジカルボン酸、並びにこれらのＣ１〜Ｃ２０アルキルエステルまたはＣ５〜Ｃ１２アリールエステル、またはこれらの酸無水物またはこれらの酸塩化物が好ましい。
【００６８】
トリカルボン酸またはテトラカルボン酸の含有量（使用したジカルボン酸に基づく）は、０〜３０ｍｏｌ％、好ましくは０．１〜２０ｍｏｌ％、特に０．５〜１０ｍｏｌ％である。
【００６９】
さらに、混合物Ａ）はまた、芳香族及びヘテロ芳香族ジアミノカルボン酸を含み得る。これらは、とりわけ、ジアミノ安息香酸、４−フェノキシカルボニルフェニル−３’、４’−ジアミノフェニルエーテル及びこれらの一塩酸塩及び二塩酸塩誘導体を含む。
【００７０】
工程Ａ）において少なくとも２つの異なる芳香族カルボン酸の混合物を使用することが好ましい。芳香族カルボン酸だけでなくヘテロ芳香族カルボン酸を含む混合物を使用することは特に好ましい。芳香族カルボン酸とヘテロ芳香族カルボン酸の混合比は、１：９９〜９９：１、好ましくは１：５０〜５０：１である。
【００７１】
これらの混合物は、特にＮ−ヘテロ芳香族ジカルボン酸及び芳香族ジカルボン酸の混合物である。ジカルボン酸の限定されない例は、イソフタル酸、テレフタル酸、フタル酸、２、５−ジヒドロキシテレフタル酸、２、６−ジヒドロキシイソフタル酸、４、６−ジヒドロキシイソフタル酸、２、３−ジヒドロキシフタル酸、２、４−ジヒドロキシフタル酸、３、４−ジヒドロキシフタル酸、１、４−ナフタレンジカルボン酸、１、５−ナフタレンジカルボン酸、２、６−ナフタレンジカルボン酸、２、７−ナフタレンジカルボン酸、ジフェン酸、１、８−ジヒドロキシナフタレン−３、６−ジカルボン酸、ビス（４−カルボキシフェニル）エーテル、ベンゾフェノン−４、４’−ジカルボン酸、ビス（４−カルボキシフェニル）スルホン、ビフェニル−４、４’−ジカルボン酸、４−トリフルオロメチルフタル酸、ピリジン−２、５−ジカルボン酸、ピリジン−３、５−ジカルボン酸、ピリジン−２、６−ジカルボン酸、ピリジン−２、４−ジカルボン酸、４−フェニル−２、５−ピリジンジカルボン酸、３、５−ピラゾールジカルボン酸、２、６−ピリミジンジカルボン酸、２、５−ピラジンジカルボン酸である。
【００７２】
非常に大きい分子量が達成された場合、テトラアミノ化合物と、一つのカルボン酸単量体につき少なくとも２つの酸性基を有する一つ以上の芳香族カルボン酸またはそれらのエステルとの反応におけるカルボン酸基とアミノ基のモル比は、好ましくは１：２付近にある。
【００７３】
工程Ａ）で調製される混合物は、好ましくは、ポリアゾールを調製するためのモノマーの少なくとも０．５重量％、特に１〜３０重量％、そして特に好ましくは２〜１５重量％を含む。
【００７４】
ポリアゾールがポリリン酸中で直接モノマーから調製される場合、ポリアゾールは高分子量を有する。これは、ポリベンゾイミダゾールに特に当てはまる。固有粘度として測定される場合、０．３〜１０ｄｌ/ｇ、好ましくは１〜５ｄｌ/ｇの範囲である。
【００７５】
トリカルボン酸またはテトラカルボン酸がまた、工程Ａ）において混合物中に存在する場合、形成されるポリマーの分岐/架橋は、このようにして達成される。これは、機械的
特性における改良に寄与する。
【００７６】
本発明のさらなる実施形態において、工程Ａ）で調製される混合物は、工程Ｂ）における熱の作用下でポリアゾールを形成するのに適している化合物を含み、これらの化合物は、１つ以上の芳香族および/またはヘテロ芳香族テトラアミノ化合物とカルボン酸モノマ
ー当たり少なくとも２つの酸性基を含む１つ以上の芳香族および/またはヘテロ芳香族カ
ルボン酸またはその誘導体との反応、あるいは４００℃までの温度、特に３５０℃までの温度、好ましくは２８０℃までの温度で溶融物中での１つ以上の芳香族および/またはヘ
テロ芳香族ジアミノカルボン酸の反応によって、得られ得る。これらのプレポリマーを調製するために使用される化合物は、上に記載されている。
【００７７】
工程Ａ）で使用されるポリリン酸は、例えばRiedel-de Haenから得られ得る商業的なポリリン酸である。ポリリン酸  Ｈｎ＋２ＰｎＯ３ｎ＋１（ｎ＞１）は、通常、少なくとも８３％のＰ２Ｏ５（酸滴定）として計算されたアッセイを有する。モノマーの溶液の代わりに、ディスパージョン／サスペンション（dispersion/suspension）を製造することも
可能である。
【００７８】
本発明に従って、ポリアゾールではない少なくとも１つのさらなるポリマー（ポリマーＢ）が、工程Ａ）および/または工程Ｂ）において製造される組成物に添加される。この
ポリマーは、とりわけ、溶解、分散または懸濁形態で存在し得る。
【００７９】
ここで、ポリアゾールとポリマー（Ｂ）の重量比は、０．１〜５０、好ましくは０．２〜２０、特に好ましくは１〜１０の範囲である。ポリアゾールが工程Ｂ）まで形成されない場合、重量比は、縮合において遊離する化合物（例えば水）を考慮して、ポリアゾールの形成のためのモノマーの重量から計算され得る。
【００８０】
好ましいポリマーは、とりわけ、ポリ（クロロプレン）、ポリアセチレン、ポリフェニレン、ポリ（ｐ−キシリレン）、ポリアリールメチレン、ポリアルメチレン（polyarmethylene）、ポリスチレン、ポリメチルスチレン、ポリビニルアルコール、ポリビニルアセ
テート、ポリビニルエーテル、ポリビニルアミン、ポリ（N−ビニルアセトアミド）、ポ
リビニルイミダゾール、ポリビニルカルバゾール、ポリビニルピロリドン、ポリビニルピリジン、ポリ塩化ビニル、ポリ塩化ビニリデン、ポリテトラフルオロエチレン、ポリヘキサフルオロプロピレンのようなポリオレフィン、PTFEとヘキサフルオロプロピレンとの、ペルフルオロプロピルビニルエーテルとの、トリフルオロニトロソメタンとの、スルホニルフロリドビニルエーテルとの、カルボアルコキシペルフルオロアルコキシビニルエーテルとの共重合体、ポリクロロトリフルオロエチレン、ポリフッ化ビニル、ポリフッ化ビニリデン、ポリアクロレイン、ポリアクリルアミド、ポリアクリロニトリル、ポリシアノアクリレート（polycyanoacrylates）、ポリメタクリルイミド、シクロオレフィン共重合体、（特に、ノルボルネン由来のもの）；
主鎖にＣ−Ｏ結合を有するポリマー、例えば、ポリアセタール、ポリオキシメチレン、ポリエーテル、ポリプロピレンオキシド、ポリエピクロロヒドリン、ポリテトラヒドロフラン、ポリフェニレンオキシド、ポリエーテルケトン、ポリエステル、特に、ポリヒドロキシ酢酸、ポリエチレンテレフタレート、ポリブチレンテレフタレート、ポリヒドロキシベンゾエート、ポリヒドロキシプロピオン酸、ポリピバロラクトン、ポリカプロラクトン、ポリマロン酸、ポリカーボネート；
主鎖にＣ−Ｓ結合を有するポリマー、例えば、ポリスルフィドエーテル、ポリフェニレンスルフィド、ポリエーテルスルホン；
主鎖にＣ−Ｎ結合を有するポリマー、例えば、ポリイミン、ポリイソシアニド、ポリエーテルイミン、ポリアニリン、ポリアミド、ポリヒドラジド、ポリウレタン、ポリイミド、ポリアゾール、ポリアジン；
液晶ポリマー、特に、Vectra、及び
無機ポリマー、例えば、ポリシラン、ポリカルボシラン、ポリシロキサン、ポリケイ酸、ポリシリケート（polysilicate）、シリコーン、ポリフォスファゼン及びポリチアジルを含む。
【００８１】
さらに、ポリマー（Ｂ）はまた、共有結合した酸性基を有するポリマーを含み得る。このような酸性基は、特にスルホン酸基を含む。スルホン酸基で修飾されたポリマーは、好ましくは０．５〜３ｍｅｑ／ｇの範囲のスルホン酸基の含有量を有する。この値は、イオン交換能（ＩＥＣ）によって測定される。
【００８２】
ＩＥＣを測定するために、スルホン酸基は遊離酸に変えられる。この目的のために、ポリマーは公知の方法を用いて酸で処理し、そして、過剰な酸は洗浄により除去する。例えば、スルホン化されたポリマーは、沸騰水中で２時間処理する。続いて、過剰の水を除去し、そして、試料をｐ＜１ｍｂａｒの減圧乾燥機内で１６０℃で１５時間乾燥する。次いで、膜の乾重量を測定する。そして、このように乾燥させたポリマーは、ＤＭＳＯ中、８０℃、１時間にわたり溶解する。続いて、溶液を０．１Ｍ  ＮａＯＨで滴定する。次いで、当量点までの酸の消費と乾重量からイオン交換能（ＩＥＣ）を算出する。
【００８３】
このようなポリマーは、当業者に公知である。従って、スルホン酸基を含むポリマーは、例えば、ポリマーをスルホン化することにより、調製され得る。ポリマーのスルホン化のプロセスは、F. Kucera et al. Polymer Engineering and Science 1988, Vol. 38, No. 5, 783-792に記載されている。これにおけるスルホン化の条件は、スルホン化が低い割合で生じるように選択できる（ＤＥ−Ａ−１９９５９２８９）。
【００８４】
高温安定熱可塑性プラスチックのスルホン化により得られるフッ素化されていないポリマーのさらなるクラスは、このようにして開発された。このように、スルホン化されたポリエーテルケトン（ＤＥ−Ａ−４２１９０７７、ＷＯ９６／０１１７７）、スルホン化されたポリスルホン（J. Membr. Sci. 83 (1993) p. 211）またはスルホン化されたポリフ
ェニレンスルフィド（ＤＥ−Ａ−１９５２７４３５）が公知である。
【００８５】
ＵＳ−Ａ−６１１０６１６号には、ブタジエン及びスチレンの共重合体そして燃料電池に使用するためのこれらの引き続くスルホン化を記載している。
【００８６】
さらに、このような重合体はまた、酸性基を有する単量体の重合反応により得られ得る。このように、ペルフルオロ化された重合体は、ＵＳ−Ａ−５４２２４１１に記載されるように、トリフルオロスチレンとスルホニル−修飾トリフルオロスチレンの共重合により得られ得る。
【００８７】
これらのペルフルオロスルホン酸ポリマーは、とりわけ、Ｎａｆｉｏｎ（登録商標）（ＵＳ−Ａ−３６９２５６９）を含む。このポリマーは、ＵＳ−Ａ−４４５３９９１に記載されるように、溶液にされ得、そして、アイオノマーとして使用され得る。
【００８８】
酸性基を有する好ましいポリマーは、とりわけ、ＵＳ−Ａ−３６９２５６９、ＵＳ−Ａ−５４２２４１１及びＵＳ−Ａ−６１１０６１６に記載されるように、スルホン化ポリエーテルケトン、スルホン化ポリスルホン、スルホン化ポリフェニレンスルフィド、スルホン酸基を含むペルフルオロ化ポリマーを含む。１００℃を越える長期の操作温度を有する燃料電池の使用について、少なくとも１００℃、好ましくは少なくとも１５０℃、そして非常に特に好ましくは少なくとも１８０℃のガラス遷移温度またはＶｉｃａｔ軟化温度ＶＳＴ／Ａ／５０を有するポリマー（Ｂ）が好ましい。ここでは、１８０℃から２３０℃のＶｉｃａｔ軟化温度ＶＳＴ／Ａ／５０を有するポリスルホンが好ましい。
【００８９】
さらに、リン酸中で低い溶解度を有し、そして/またはリン酸によって実質的に分解し
ないポリマー（Ｂ）が好ましい。本発明の特定の実施形態において、重量は、８５％濃度のリン酸での処理の結果としてわずかに減少する。リン酸処理後のプレートと処理前のプレート重量の重量比は、好ましくは、０．８以上、特に０．９以上、そして特に好ましくは０．９５以上である。この値は、２ｍｍ厚、５ｃｍ長、そして２ｃｍ幅のポリマー（Ｂ）のプレート上で測定される。このプレートは、リン酸中に配置され、リン酸とプレートの重量比は１０である。リン酸は、引き続き、２４時間撹拌しながら１００℃で加熱される。プレートは、引き続き、水での洗浄によって過剰のリン酸がなくなり、乾燥される。次いで、プレートは、再び秤量される。
【００９０】
好ましいポリマーは、ポリスルホン、特に主鎖中にアロマティックスを有するポリスルホンを含む。本発明の特定の実施形態において、好ましいポリスルホンおよびポリエーテルスルホンは、ＩＳＯ１１３３に従って測定される、４０ｃｍ３/１０分以下、特に３０
ｃｍ３/１０分以下、そして特に好ましくは２０ｃｍ３/１０分以下のメルトフローレートＭＶＲ３００／２１．６を有する。
【００９１】
工程Ａ）において得られる混合物は、工程Ｂ）において、４００℃まで、特に３５０℃、好ましくは２８０℃まで、特に１００℃〜２５０℃、そして特に好ましくは２００℃〜２５０℃の範囲の温度に加熱される。不活性ガス、例えば、窒素またはネオン、アルゴンのような希ガスが本明細書中で使用される。
【００９２】
さらに、イソフタル酸、テレフタル酸、２、５−ジヒドロキシテレフタル酸、４、６−ジヒドロキシイソフタル酸、２、６−ジヒドロキシイソフタル酸、ジフェン酸、１、８−ジヒドロキシナフタレン−３、６−ジカルボン酸、ビス（４−カルボキシフェニル）エーテル、ベンゾフェノン−４、４’−ジカルボン酸、ビス（４−カルボキシフェニル）スルホン、ビフェニル−４、４’−ジカルボン酸、４−トリフルオロメチルフタル酸、ピリジン−２、５−ジカルボン酸、ピリジン−３、５−ジカルボン酸、ピリジン−２、６−ジカルボン酸、ピリジン−２、４−ジカルボン酸、４−フェニル−２、５−ピリジンジカルボン酸、３、５−ピラゾールジカルボン酸、２、６−ピリミジンジカルボン酸、２、５−ピラジンジカルボン酸のような芳香族ジカルボン酸（またはヘテロ芳香族ジカルボン酸）を使用する場合に、工程Ｂ）における温度は、有利には３００℃までの範囲、好ましくは１００℃から２５０℃の範囲であることが見出された。
【００９３】
プロセスの一つの変形において、工程Ｂ）に従う加熱は、工程Ｃ）に従うシート様構造（sheet-like structure）の形成の後に行われ得る。
【００９４】
工程Ａ）及び／または工程Ｂ）において調製された混合物は、有機溶媒をさらに含み得る。これらは、加工性（processability）においてポジティブな影響を有し得る。従って、例えば、溶液のレオロジーは改良され得、その結果、より容易にドクターブレード（doctor blade）により拡げられまたは押し出され得る。
【００９５】
使用特性においてさらなる改良を達成するために、充填剤、特にプロトン−伝導性充填剤、及び追加の酸はまた、膜に添加され得る。添加は、例えば、工程Ａ）、工程Ｂ）及び／または工程Ｃ）において、行われ得る。さらに、これらの添加剤はまた、それらが液状形態の場合、工程Ｄ）における重合の後に添加され得る。
【００９６】
プロトン−伝導性充填剤の制限されない例は、
ＣｓＨＳＯ４、Ｆｅ（ＳＯ４）２、（ＮＨ４）３Ｈ（ＳＯ４）２、ＬｉＨＳＯ４、ＮａＨＳＯ４、ＫＨＳＯ４、ＲｂＳＯ４、ＬｉＮ２Ｈ５ＳＯ４、ＮＨ４ＨＳＯ４のような硫酸
塩（sulfates）、
Ｚｒ３（ＰＯ４）４、Ｚｒ（ＨＰＯ４）２、ＨＺｒ２（ＰＯ４）３、ＵＯ２ＰＯ４・３Ｈ２Ｏ、Ｈ８ＵＯ２ＰＯ４、Ｃｅ（ＨＰＯ４）２、Ｔｉ（ＨＰＯ４）２、ＫＨ２ＰＯ４、ＮａＨ２ＰＯ４、ＬｉＨ２ＰＯ４、ＮＨ４Ｈ２ＰＯ４、ＣｓＨ２ＰＯ４、ＣａＨＰＯ４、ＭｇＨＰＯ４、ＨＳｂＰ２Ｏ８、ＨＳｂ３Ｐ２Ｏ１４、Ｈ５Ｓｂ５Ｐ２Ｏ２０のようなホスフェート（phosphates）、
Ｈ３ＰＷ１２Ｏ４０・ｎＨ２Ｏ（ｎ＝２１−２９）、Ｈ３ＳｉＷ１２Ｏ４０・ｎＨ２Ｏ（ｎ＝２１−２９）、ＨＸＷＯ３、ＨＳｂＷＯ６、Ｈ３ＰＭｏ１２Ｏ４０、Ｈ２Ｓｂ４Ｏ１１、ＨＴａＷＯ６、ＨＮｂＯ３、ＨＴｉＮｂＯ５、ＨＴｉＴａＯ５、ＨＳｂＴｅＯ６、Ｈ５Ｔｉ４Ｏ９、ＨＳｂＯ３、Ｈ２ＭｏＯ４のようなポリ酸（polyacids）、
（ＮＨ４）３Ｈ（ＳｅＯ４）２、ＵＯ２ＡｓＯ４、（ＮＨ４）３Ｈ（ＳｅＯ４）２、ＫＨ２ＡｓＯ４、Ｃｓ３Ｈ（ＳｅＯ４）２、Ｒｂ３Ｈ（ＳｅＯ４）２のようなセレナイト及びヒ化物、
ＺｒＰ、ＴｉＰ、ＨｆＰのようなリン化物、
Ａｌ２Ｏ３、Ｓｂ２Ｏ５、ＴｈＯ２、ＳｎＯ２、ＺｒＯ２、ＭｏＯ３のような酸化物、
ゼオライト、ゼオライト（ＮＨ４＋）、シートシリケート（sheet silicates）、フレ
ームワークシリケート（framework silicates）、Ｈ−ソーダ沸石（natrolites）、Ｈ−
モルデン沸石（mordenites）、ＮＨ４−アナルシン（analcine）、ＮＨ４−ソーダライト（sodalites）、ＮＨ４−ガレート（gallate）、Ｈ−モンモリロナイト（montmorillonites）のようなシリケート、
ＨＣｌＯ４、ＳｂＦ５のような酸、
カーバイド、特に、ＳｉＣ、Ｓｉ３Ｎ４、ファイバー、特に、ガラスファイバー、ガラスパウダー及び／またはポリマーファイバー、好ましくはポリアゾールに基づくもののような充填剤である。
【００９７】
これらの添加剤は、プロトン−伝導性高分子膜に通常の量で存在し得るが、膜の高い伝導性、長寿命及び高い機械的安定性のようなポジティブな性質は、過剰量の添加剤を添加することにより極端に損なわれるべきではない。一般に、工程Ｄ）に従って処理した後の膜は、８０重量％より多くない、好ましくは５０重量％より多くない及び特に好ましくは２０重量％より多くない添加剤を含む。
【００９８】
さらに、この膜は、ペルフルオロ化されたスルホン酸添加剤をさらに含み得る（好ましくは０．１−２０重量％、より好ましくは０．２−１５重量％、非常に特に好ましくは０．２−１０重量％）。これらの添加剤は、電力の増加、カソード付近における酸素溶解度及び酸素拡散度の増加及び白金上でリン酸やリン酸塩（phosphate）の吸着の減少を導く
。（リン酸燃料電池のための電解質添加剤。Gang, Xiao; Hjuler, H. A.; Olsen, C.; Berg, R. W.; Bejerrum, N. J. Chem. Dep. A., Tech. Univ. Denmark, Lyngby, Den. J. Electrochem. Soc. (1993), 140(4), 896-902及びリン酸燃料電池の添加剤としてのペルフルオロスルホンイミド、Razaq, M.; Razaq, A.; Yeager, E.; DesMarteau, Darryl, D.; Singh, S. Case Cent. Electrochem. Sci., Case West, Reserve Univ., Cleveland, OH,
USA. J. Electrochem. Soc. (1989), 136(2), 385-90.）
ペルフルオロ化された添加剤の制限されない例は：
トリフルオロメタンスルホン酸、トリフルオロメタンスルホン酸カリウム、トリフルオロメタンスルホン酸ナトリウム、トリフルオロメタンスルホン酸リチウム、トリフルオロメタンスルホン酸アンモニウム、ペルフルオロヘキサンスルホン酸カリウム、ペルフルオロヘキサンスルホン酸ナトリウム、ペルフルオロヘキサンスルホン酸リチウム、ペルフルオロヘキサンスルホン酸アンモニウム、ペルフルオロヘキサンスルホン酸、ノナフルオロブタンスルホン酸カリウム、ノナフルオロブタンスルホン酸ナトリウム、ノナフルオロブタンスルホン酸リチウム、ノナフルオロブタンスルホン酸アンモニウム、ノナフルオロブタンスルホン酸セシウム、ペルフルオロヘキサンスルホン酸トリエチルアンモニウム、ペル
フルオロスルホンイミド及びNafion
である。
【００９９】
工程Ｃ）に従うシート様構造の形成は、高分子膜製造（キャスティング、噴霧、ドクターブレード（doctor blade）によるスプレッディング、押し出し）のための先行技術由来の、それ自体公知の方法により行われる。好適な支持体は、該条件下で不活性な全ての支持体である。該支持体は、特に、ポリエチレンテレフタレート（ＰＥＴ）、ポリテトラフルオロエチレン（ＰＴＦＥ）、ポリヘキサフルオロプロピレン、ＰＴＦＥとヘキサフルオロプロピレンの共重合体、ポリイミド、ポリフェニレンスルフィド（ＰＰＳ）及びポリプロピレン（ＰＰ）の膜を含む。
【０１００】
粘度を調節するために、溶液は、適切である場合、揮発性有機溶媒と混合され得る。このようにして粘度は望ましい値に設定され得、そして膜の形成はより容易になり得る。
【０１０１】
工程Ｃ）で得られるシート様構造の厚みは、好ましくは１０〜４０００μｍ、より好ましくは１５〜３５００μｍ、特に２０〜３０００μｍ、特に好ましくは３０〜１５００μｍそして非常に特に好ましくは５０〜１２００μｍである。
【０１０２】
工程Ｄ）における膜の処理は、特に、湿気または水及び／または水蒸気存在下で、０℃〜１５０℃の範囲の温度、好ましくは１０℃〜１２０℃、特に室温（２０℃）〜９０℃で行われる。該処理は、好ましくは大気圧下で行われるが、過圧（superatmospheric）下でも行われ得る。十分な湿気存在下で処理が行われることは重要であり、その結果、存在しているポリリン酸は部分的に加水分解されて、低分子量のポリリン酸及び／またはリン酸を形成し、そして、膜の補強に寄与する。
【０１０３】
工程Ｄ）におけるポリリン酸の部分的な加水分解は、膜の補強及び層の厚みの減少、そして膜の形成を導く。強化された膜は、一般的に、１５〜３０００μｍ、好ましくは２０〜２０００μｍ、特に２０〜１５００μｍの厚さを有し、膜は自己支持化している。
【０１０４】
工程Ｄ）に従う処理の温度の上限は、一般的に１５０℃である。非常に短時間の湿気の作用がある場合、例えば過熱した蒸気の場合、この蒸気はまた、１５０℃より熱くなり得る。処理の持続時間は、上限の温度を決定する上で重要な要因である。
【０１０５】
部分的な加水分解（工程Ｄ）はまた、規定量の湿気存在下、標的化様式（targeted manner）で加水分解が制御され得る制御された温度／湿度チャンバー内で行われ得る。ここ
で、温度により、または膜が接触する環境、例えば、空気、窒素、二酸化炭素のようなガスまたは他の好適なガスを水蒸気で飽和することにより、湿気は標的化様式（targeted manner）で設定され得る。処置時間は上記のパラメーターの選択値に依存する。
【０１０６】
処理時間はまた、膜の厚みに依存する。
【０１０７】
一般的に、処理時間は、例えば過熱蒸気の作用下では数秒から数分、例えば室温で低い相対的な大気湿度の空気中では丸一日までの範囲である。処理時間は、好ましくは１０秒〜３００時間、特に１分〜２００時間の範囲である。
【０１０８】
部分的な加水分解が、４０−８０％の相対的な大気湿度を有する周囲の大気を使用して室温（２０℃）で行われる場合、処理時間は１〜２００時間の範囲である。
【０１０９】
工程Ｄ）に従い得られる膜は、自己支持化され得、例えば、それは損傷なく支持体から離され得、そして、引き続き、適切である場合には、直接さらに処理され得る。
【０１１０】
リン酸濃度及びこのような本発明の高分子膜の伝導性は、加水分解の程度、即ち、時間、温度及び周囲の湿度、により設定され得る。本発明に従うと、リン酸濃度は、ポリマーの繰り返し単位１モルあたりの酸のモルとして報告される。本発明の目的のために、１０〜８０、特に１２〜６０の濃度（式（ＩＩＩ）の繰り返し単位、すなわちポリベンゾイミダゾール、１モルあたりのリン酸のモル）が好ましい。このような高度ドーピング（濃度）は、仮にあるとしても、ポリアゾールを市販のオルト−リン酸でドーピングすることによる困難性を伴ってのみ得られ得る。
【０１１１】
工程Ｄ）に従う処理に引き続き、酸素存在下で熱を作用させることにより膜はさらに架橋され得る。この膜の硬化は、膜の特性のさらなる改良を達成する。この目的のために、膜は少なくとも１５０℃、好ましくは少なくとも２００℃そして特に好ましくは少なくとも２５０℃の温度に熱せられ得る。このプロセス工程における酸素濃度は、制限を構成することなく、通常、５〜５０体積％の範囲、好ましくは１０〜４０体積％である。
【０１１２】
架橋はまた、ＩＲまたはＮＩＲ（ＩＲ＝赤外線、すなわち７００ｎｍより高い波長を有する光；ＮＩＲ＝近赤外、すなわち約７００〜２０００ｎｍの範囲の波長または約０．６〜１．７５ｅＶの範囲のエネルギーを有する光）の作用により行われ得る。さらなる方法は、β線の照射である。線量は５〜２００ｋＧｙの範囲である。
【０１１３】
架橋の望ましい割合に依存して、架橋反応の持続時間は非常に広範囲に変化し得る。制限を構成することなく、一般的に、この反応時間は１秒〜１０時間、好ましくは１分〜１時間の範囲である。
【０１１４】
本発明の高分子膜は、これまでに公知のドープされた高分子膜と比較して、改良された材料特性を示す。特に、それは、公知のドープされた高分子膜と比較して、改良されたパワーを示す。これは、特に、改良されたプロトン伝導性のためである。１２０℃の温度において、これは少なくとも０．１Ｓ／ｃｍ、好ましくは少なくとも０．１１Ｓ／ｃｍ、特に少なくとも０．１２Ｓ／ｃｍである。本発明の膜はスルホン基を有するポリマーを含む場合、膜は、７０℃の温度でさえ高い伝導性を示す。伝導性は、とりわけ、膜のスルホン酸基含有量に依存する。この割合が高いほど、低温での伝導度が良くなる。本発明に従う膜は、低温で加湿され得る。この目的に関して、例えば、エネルギー源として使用する化合物、例えば水素は、水に比例して提供され得る。しかし、反応により生成される水は、多くの場合に、加湿を達成する上で十分である。
【０１１５】
特定の伝導性は、白金電極（ワイヤー、直径０．２５ｍｍ）を使用したポテンシオスタット（potentiostatic）モードで４極配置においてインピーダンス分光法により測定される。集電（current-collecting）電極間の距離は２ｃｍである。得られたスペクトルは、オーム抵抗及びキャパシタの平行配置を含むシンプルモデルを用いて評価される。リン酸でドープされた膜の試料断面積（specimen cross section）は試料を載せる直前に測定する。温度依存性を測定するために、測定セルはオーブン中の所望の温度にもたらされ、そして、温度は、試料の直近に設置したＰｔ−１００抵抗サーモメーターにより制御される。該温度に達した後、試料は、測定開始前の１０分間この温度に維持される。
【０１１６】
本発明の特定の実施形態において、膜は、高い機械的安定性を有する。このパラメーターは、膜の硬さによって与えられ、これは、ＤＩＮ５０５３９に従う微小硬度測定により測定され得る。この目的のために、膜に、ビッカースダイヤモンドを用いて、２０秒にわたり３ｍＮまでの漸増力で負荷をかけ、そして侵入深さ(penetration depth)を測定する
。これに従うと、制限を構成することなく、室温での硬さは少なくとも５ｍN／ｍｍ２、
好ましくは少なくとも５０ｍN／ｍｍ２及び非常に特に好ましくは少なくとも２００ｍN／
ｍｍ２である。この力は、引き続き５秒間に３ｍNで一定に維持され、そして、クリープ
は、侵入深さから算定される。好ましい膜の場合、このような条件下におけるクリープＣＨＵ  ０．００３／２０／５は、３０％より低く、好ましくは１５％より低く、そして非常に特に好ましくは５％より低い。微小硬度測定ＹＨＵにより測定される弾性率（modulus）は、制限を構成することなく、少なくとも０．１ＭＰａ、特に少なくとも２ＭＰａ及
び非常に特に好ましくは少なくとも５ＭＰａである。
【０１１７】
本発明の高分子膜を使用できる分野には、とりわけ、燃料電池、電解、キャパシタ及びバッテリーシステムにおける使用が含まれる。
【０１１８】
本発明はまた、本発明に従う少なくとも一つの高分子膜を含む膜−電極ユニットを提供する。膜−電極ユニットについての更なる情報について、専門的な文献を参照され得、特に、米国特許４、１９１、６１８号、米国特許４、２１２、７１４号及び米国特許４、３３３、８０５号である。膜−電極ユニットの構造と製造そしてまた選択される電極、ガス拡散層及び触媒に関する上述の参考文献［米国特許４、１９１、６１８号、米国特許４、２１２、７１４号及び米国特許４、３３３、８０５号］の開示は、参考として本明細書中に援用される。
【０１１９】
本発明の一つの変形において、膜の形成は支持体よりむしろ電極上で直接行われ得る。工程Ｄ）に従う処理は、このように、対応して短縮され得、これは、膜はもはや自己支持化する必要はないためである。このような膜はまた、本発明により提供される。
【０１２０】
本発明は、ポリアゾールブレンドを含むプロトン伝導性ポリマーコーティングを備え、以下の工程を包含する方法によって得られる電極を提供する、
Ａ）ポリリン酸、少なくとも１つのポリアゾール（ポリマーＡ）および/または工程Ｂ）
に従う熱の作用下でポリアゾールを形成することに適している１つ以上の化合物を含む混合物を調製する工程、
Ｂ）不活性ガス下で工程Ａ）に従って得られ得る混合物を４００℃までの温度に加熱する工程、
Ｃ）工程Ａ）および/またはＢ）由来の混合物を使用して層を電極に適用する工程、
Ｄ）工程Ｃ）において形成された膜を処理する工程（ポリアゾールではない少なくとも１つのさらなるポリマー（ポリマーＢ）が工程Ａ）および/または工程Ｂ）に従って得られ
得る組成物に添加され、そしてポリアゾールとポリマーＢの重量比が０．０５〜１０の範囲である）。
【０１２１】
完全にするために、自己支持化膜の全ての好ましい実施形態はまた、直接電極に適用される膜に類似して適用されることが述べられるべきである。
【０１２２】
本発明の特定の実施形態について、制限を構成することなく、コーティングは２〜３０００μｍ、好ましくは２〜２０００μｍ、特に３〜１５００μｍ、特に好ましくは５〜５００μｍそして非常に特に好ましくは１０〜２００μｍの厚みを有する。
【０１２３】
工程Ｄ）に従う処理は、コーティングの硬化を導く。コーティングは、プレスされてそれが膜−電極ユニットを形成できるのに十分な硬度を有するまで処理が行われる。十分な硬度は、このように処理された膜が自己支持化する時に確実となる。しかし、多くの場合には、より低い硬度でも十分である。制限を構成することなく、ＤＩＮ５０５３９（微小硬度測定）に従い測定された硬度は、一般的に、少なくとも１ｍＮ／ｍｍ２、好ましくは少なくとも５ｍＮ／ｍｍ２そして非常に特に好ましくは少なくとも５０ｍＮ／ｍｍ２である。
【０１２４】
このようにコーティングされた電極は、適切な場合には、本発明に従う少なくとも一つの高分子膜を有する膜−電極ユニットに装備され得る。
【０１２５】
さらなる変形において、触媒活性層は本発明に従って膜に応用され得、そしてこの触媒活性層は、ガス拡散層につなぎ合わせることができる。この目的のために、膜は工程Ａ）〜Ｄ）に従い形成され、そして触媒が適用される。このような構造はまた、本発明により提供される。
【０１２６】
さらに、工程Ａ）〜Ｄ）に従う膜の形成はまた、触媒が存在する支持体上または支持体膜上で行われ得る。支持体もしくは支持体膜を取り除いた後、触媒は本発明に従う膜上に存在する。このような構造はまた、本発明により提供される。
【０１２７】
本発明は同様に、ポリアゾールに基づくさらなる高分子膜またはポリアゾールに基づく少なくとも一つのポリマーを含むポリマーブレンド膜を組み合わせて、本発明に従う少なくとも一つのコートされた電極及び／または少なくとも一つの高分子膜を有する膜−電極ユニットを提供する。
【図面の簡単な説明】
【０１２８】
【図１】製造された膜の伝導度を、種々の温度で測定し、得られたデータを図１に示す。
【発明を実施するための形態】
【０１２９】
実施例
ｐ−ＰＢＩ溶液の調製
６５０ｇのポリリン酸（ＰＰＡ）と共に、テレフタル酸（１２．４５９８ｇ、０．０７５ｍｏｌ）および３，３’，４，４’−テトラアミノビフェニル（１６．０７４ｇ、０．０７５ｍｏｌ）を３ッ口フラスコ中にＮ２下で配置した。反応混合物を、撹拌しながら２２０℃で２４時間重合した。
【０１３０】
溶液の一部をＨ２Ｏ中で沈殿させ、固体を水酸化アンモニウムおよび水で洗浄した。ポリマーを、引き続き、減圧下で２４時間、１００℃で乾燥した。ｐ−ＰＢＩの固有粘度は、濃硫酸中の０．２ｇ/ｄｌのポリマー溶液濃度で２．９ｇ/ｄｌであった。
【０１３１】
ｓ−ＰＥＫ
ポリエーテルケトン（ＰＥＫ）（Ｍｗ：１４４１００，Ｍｎ：５５０００）を、硫酸中に溶解し、５０℃での発煙硫酸の添加によりスルホン化した。反応混合物を、水中で沈殿させ、中和し、ろ過し、そして、固体を減圧下で２４時間、１００℃で乾燥した。ｓ−ＰＫＥのスルホン化の程度は、５７．３％であった。
【０１３２】
ブレンドおよび膜製造
ｐ−ＰＢＩ／ＰＰＡを、Ｎ２雰囲気下で１５０℃まで加熱した。９４．２２ｇのｐ−ＰＢＩ／ＰＰＡ溶液を３ッ口フラスコ中に配置し、そして１６．０ｇのｓ−ＰＥＫおよび９５ｇのＰＰＡを、ｐ−ＰＢＩ／ＰＰＡ溶液に添加した。ブレンド溶液をＮ２雰囲気下で２０時間、１５０℃で撹拌した。溶液を、引き続き、上昇した温度で、ドクターブレードによってガラスプレート上に広げ、加水分解した。
【０１３３】
このようにして製造された膜の伝導度を、種々の温度で測定し、得られたデータを図１に示す。
【図１】
2011089123.tif 000010